(57)【要約】      （修正有）【課題】長さ寸法のばらつきの発生が抑制されたチップインダクタを提供する。【解決手段】直方体状のセラミック素体１３と、セラミック素体内に埋設され端部１２ｅがセラミック素体の一対の端面１３ｅ，１３ｅに露出された金属線１２と、セラミック素体の一対の端面およびその近傍にそれぞれ形成され金属線の端部を覆うように導電接続された外部電極１４，１４と、を有するチップインダクタ１０において、金属線の端部にセラミック素体の端面に沿った平坦な展延部ＳＰが形成されている。これにより、前記金属線の端部を被覆する外部電極の突出が抑制される。【選択図】図１
2009231656.tif 000002
【特許請求の範囲】
【請求項１】
直方体状のセラミック素体と、該セラミック素体内に埋設され端部が前記セラミック素体の一対の端面に露出された金属線と、前記セラミック素体の一対の端面およびその近傍にそれぞれ形成され前記金属線の端部を覆うように導電接続された外部電極と、を有するチップインダクタにおいて、前記金属線の端部に前記セラミック素体の端面に沿った平坦な展延部が形成されていることを特徴とするチップインダクタ。
【請求項２】
前記展延部は、セラミック素体の端面位置における金属線の端部からセラミック素体の端面に沿って３６０度全方向に広がりを有することを特徴とする請求項１記載のチップインダクタ。
【請求項３】
セラミック材料中に金属線を埋設して未焼成の中間体を準備する工程と、得られた中間体を焼結処理して両端面に前記金属線の端部が突出したセラミック素体を得る工程と、セラミック素体の端面に突出した金属線の端部を複数回衝打して前記金属線の端部に前記セラミック素体の端面に沿った展延部を形成する工程と、前記セラミック素体の端面およびその近傍に前記展延部を被覆するように外部電極を形成する工程と、を有することを特徴とするチップインダクタの製造方法。
【請求項４】
前記金属線として、束線、撚線、又は網線を用いることを特徴とする請求項３記載のチップインダクタの製造方法。
【請求項５】
セラミック成形金型内に両端を保持した状態に金属線を配置して、セラミック材料中に金属線が埋設された未焼成の中間体を準備することを特徴とする請求項３記載のチップインダクタの製造方法。
【請求項６】
押切りカット刃により長さ方向の両端を切断してセラミック材料中に金属線が埋設された未焼成の中間体を準備することを特徴とする請求項３記載のチップインダクタの製造方法。
【請求項７】
前記金属線の端部に前記セラミック素体の端面に沿った展延部を形成する工程が、セラミック素体の端面から突出する前記金属線の端部に複数の方向から複数回の衝打を行なうことを含むことを特徴とする請求項３記載のチップインダクタの製造方法。
【請求項８】
前記複数回の衝打は、剛体からなる曲面を前記金属線の端部に衝突させることを含むことを特徴とする請求項３記載のチップインダクタの製造方法。
【請求項９】
前記複数回の衝打は、前記セラミック素体を回転運動させながら行うことを特徴とする請求項３記載のチップインダクタの製造方法。
【請求項１０】
前記複数回の衝打は、前記セラミック素体の端面に突出する金属線の端部のみに対して行なうことを特徴とする請求項３記載のチップインダクタの製造方法。
【請求項１１】
前記複数回の衝打は、剛体からなる複数のボールと複数のセラミック素体とをバレル内に収容して撹拌するバレル処理により行なうことを特徴とする請求項３記載のチップインダクタの製造方法。 
【発明の詳細な説明】
【技術分野】
【０００１】
本発明は、セラミックの内部に金属線からなる導体を備えたチップインダクタおよびその製造方法に関する。
【背景技術】
【０００２】
上述したチップインダクタの製造方法の一例が特許文献１に記載されている。具体的には、図７〜図９に示すように、フェライト等のセラミック粉末とバインダとを含むセラミック原料を混合し、混練し、金属線１１２とともに同時押出成形し、乾燥して図９（ａ）に示すように金属線１１２が埋入された棒状に連続する中間体１１１’を得る。次に、適当な長さに切断したのち、整列し、例えば回転砥石等を用いてセラミック素体１１３の単位の長さに二次切断して図９（ｂ）に示すように個片中間体１１１を得る。次に、図９（ｃ）に示すように個片中間体１１１の稜部や切断面のバリ等を外周研磨により除去した後、焼成して図９（ｄ）に示すように端面１１３ｅから金属線１１２の端部１１２ｅが突出したセラミック素体１１３を得る。次に、セラミック素体１１３の端面１１３ｅから突出した金属線１１２の端部１１２ｅにプレス等を用いた低背化処理を施す。これにより、図９（ｅ）に示すように前記金属線１１２の端部１１２ｅに折り曲げ部分ＢＥが形成される。次に図９（ｆ）に示すように前記金属線１１２の折り曲げ部分ＢＥを被覆するように前記セラミック素体１１３の端面１１３ｅおよびその近傍に電極材料ペーストを塗布して外部電極１１４を付設する。次に、前記外部電極ペーストを焼き付けたのち、前記外部電極１１４上にＮｉメッキ、半田（Ｓｎ）メッキ等のメッキ膜１１５を形成して、図９（ｇ）に示すようにチップインダクタ１１０などの電子部品が完成される。
【０００３】
このチップインダクタ１１０の製造方法においては、焼成によりセラミック素体１１３の端面１１３ｅ，１１３ｅから突出する金属線１１２の端部１１２ｅ，１１２ｅを、プレスなどの金属線処理手段により、適宜折り曲げて、セラミック素体１１３の端面１１３ｅ，１１３ｅ沿いに位置させる。そして、端面１１３ｅ，１１３ｅ及びその近傍にディップ処理などにより外部電極１１４を装着させることで、マンハッタン現象のようなはんだ付け不良が抑制される。
【０００４】
また特許文献２には、上述したチップインダクタの製造方法の他の例が記載されている。具体的には、内部導体の少なくとも両端が表面から突出するような態様で、内部導体の主要部をセラミックスラリー中に埋没させ、ゲルキャスティング法、樹脂硬化法、鋳込成形法のいずれかにより全体を所定の形状に成形してセラミック成形体を形成する工程と、セラミック成形体を焼成して素子を形成する工程と、素子の表面に内部導体の前記突出部分に接続するように外部電極を形成する工程とを具備するインダクタの製造方法である。    この際、内部導体の突出部分の長さが外部電極の厚み以内である場合には、その状態のままで外部電極を形成する。また、内部導体の突出部分の長さが外部電極の厚みより大きい場合には、突出部分を素子の端面に沿うように折り曲げた後、外部電極を形成し、突出部分を外部電極中に埋没させる。また、内部導体の太さが外部電極の厚みより大きい場合には、内部導体の突出部分を折り曲げた後、研磨して突出距離が外部電極の厚みより小さくなるようにする。
【特許文献１】特開平７−１９２９４７号公報
【特許文献２】特開平１１−１２１２５２号公報
【発明の開示】
【発明が解決しようとする課題】
【０００５】
上記前者の背景技術に記載のチップインダクタ１１０の製造方法においては、回転砥石等により個片中間体１１１に切断されていた。このため、原材料から製品に至る収率の点で課題があった。また、収率を向上させるために、前記中間体１１１’を押切りカット刃等を用いて個片中間体１１１に切断すると、前記金属線１１２の両端部１１２ｅに大きな剪断力が付与される。このため、切断された個片中間体１１１を焼結処理する際に、セラミック素体１１３の端面１１３ｅ，１１３ｅから突出する金属線１１２の端部１１２ｅに湾曲を生じやすいことが判明した。また、上記後者の背景技術に記載のチップインダクタの製造方法においては、金属線の両端部を例えば鋳込み成形等の金型に保持する際に金属線の端部に屈曲等の変形を生じやすかった。  そして、上記のように折り曲げ処理等を施す以前の金属線１１２の端部１１２ｅに湾曲や屈曲が生じてしまうと、プレス等により折り曲げ処理や押し潰し処理を行なう際に、前記突出した端部１１２ｅに所定の加圧力が伝達されず、前記金属線１１２の端部１１２ｅの前記折り曲げ部分ＢＥや押し潰し部分と前記チップ素体１１３の端面１１３ｅとの間に所謂スプリングバック現象等による隙間ＧＡが生じやすい。このように前記セラミック素体１１３の端面１１３ｅと前記金属線１１２の端部１１２ｅとの間に隙間ＧＡが生じた状態で外部電極１４を形成すると、チップインダクタ１１０の長さ寸法ｌ’にばらつきを生じるという課題があった。また、上記前者や後者の背景技術に記載のように、セラミック素体１１３の端面１１３ｅから突出する金属線１１２の端部１１２ｅを折り曲げた場合には、セラミック素体１１３の端面１１３ｅにおいて、軸中心から一方向のみに偏って折り曲げ部ＢＥが形成される。そして、このようなチップインダクタを図示省略した回路基板上に半田実装した際に、形成される半田フィレットの陰影にバラツキを生じる。このため、半田付け状態を確認するための外観検査において所要時間が増加するという課題があった。
【０００６】
本発明は、長さ寸法ｌ’ばらつきの発生が抑制されたチップインダクタを提供することを目的とする。また本発明は、回路基板上に半田実装する際に、形成される半田フィレットの陰影にバラツキが生じるのを抑制して効率的な外観検査を可能としたチップインダクタを提供することを目的とする。また、本発明は、長さ寸法ばらつきの発生を抑制することが可能なチップインダクタの製造方法を提供することを目的とする。また本発明は、ハンダ付け後の外観検査を効率的に行なうことが可能なチップインダクタの製造方法を提供することを目的とする。
【課題を解決するための手段】
【０００７】
上記目的を達成するため、本発明者らが鋭意検討した結果、セラミック素体の端面から突出する金属線の端部を複数回衝打することにより金属線の端部にセラミック素体の端面に沿った展延部が形成されることを見出し、本発明に至った。本発明のチップインダクタは、（１）直方体状のセラミック素体と、該セラミック素体内に埋設され端部が前記セラミック素体の一対の端面に露出された金属線と、前記セラミック素体の一対の端面およびその近傍にそれぞれ形成され前記金属線の端部を覆うように導電接続された外部電極と、を有し、前記金属線の端部に前記セラミック素体の端面に沿った平坦な展延部が形成されている。（・・・以下第１の課題解決手段と称する。）
【０００８】
上記チップインダクタの主要な形態の一つは、前記展延部が、セラミック素体の端面位置における金属線の端部からセラミック素体の端面に沿って３６０度全方向に広がりを有する。（・・・以下第２の課題解決手段と称する。）  
【０００９】
また、本発明のチップインダクタの製造方法は、セラミック材料中に金属線を埋設して未焼成の中間体を準備する工程と、得られた中間体を焼結処理して両端面に前記金属線の端部が突出したセラミック素体を得る工程と、セラミック素体の端面に突出した金属線の端部を複数回衝打して前記金属線の端部に前記セラミック素体の端面に沿った展延部を形成する工程と、前記セラミック素体の端面およびその近傍に前記展延部を被覆するように外部電極を形成する工程と、を有する。（・・・以下第３の課題解決手段と称する。）
【００１０】
また、上記チップインダクタの製造方法の主要な形態の一つは、前記金属線として、束線、撚線、又は網線を用いる。（・・・以下第４の課題解決手段と称する。）  
【００１１】
また、上記チップインダクタの製造方法の他の主要な形態の一つは、セラミック成形金型内に両端を保持した状態に金属線を配置して、セ
ラミック材料中に金属線が埋設された未焼成の中間体を準備する。（・・・以下第５の課題解決手段と称する。）  
【００１２】
また、上記チップインダクタの製造方法の他の主要な形態の一つは、押切りカット刃により長さ方向の両端を切断して、セラミック材料中に金属線が埋設された未焼成の中間体を準備する。（・・・以下第６の課題解決手段と称する。）  
【００１３】
また、上記チップインダクタの製造方法の他の主要な形態の一つは、上記金属線の端部に前記セラミック素体の端面に沿った展延部を形成する工程が、セラミック素体の端面から突出する前記金属線の端部に複数の方向から複数回の衝打を行なうことを含む。（・・・以下第７の課題解決手段と称する。）  
【００１４】
また、上記チップインダクタの製造方法の他の主要な形態の一つは、上記複数回の衝打が、剛体からなる曲面を前記金属線の端部に衝突させることを含む。（・・・以下第８の課題解決手段と称する。）
【００１５】
また、上記チップインダクタの製造方法の他の主要な形態の一つは、上記複数回の衝打が、前記セラミック素体を回転運動させながら行う。（・・・以下第９の課題解決手段と称する。）  
【００１６】
また、上記チップインダクタの製造方法の他の主要な形態の一つは、上記複数回の衝打が、前記セラミック素体の端面に突出する金属線の端部のみに対して行なう。（・・・以下第１０の課題解決手段と称する。）  
【００１７】
また、上記チップインダクタの製造方法の他の主要な形態の一つは、上記複数回の衝打が、剛体からなる複数のボールと複数のセラミック素体とをバレル内に収容して撹拌するバレル処理により行なう。（・・・以下第１１の課題解決手段と称する。）  
【００１８】
上記第１の課題解決手段による作用は次の通りである。すなわち、前記金属線の端部に前記セラミック素体の端面に沿った平坦な展延部が形成されている。これにより、前記金属線の端部を被覆する外部電極の突出が抑制される。
【００１９】
上記第２の課題解決手段による作用は次の通りである。すなわち、前記展延部は、チップ素体の端面位置における金属線の端部からセラミック素体の端面に沿って３６０度全方向に広がりを有する。このため、半田実装時に、安定した半田フィレットが形成される。これにより、半田実装後の外観検査を効率よく行なうことができる。
【００２０】
上記第３の課題解決手段による作用は次の通りである。すなわち、セラミック材料中に金属線を埋設して未焼成の中間体を準備する工程と、得られた中間体を焼結処理して両端面に前記金属線の端部が突出したセラミック素体を得る工程と、セラミック素体の端面に突出した金属線の端部を複数回衝打して前記金属線の端部に前記セラミック素体の端面に沿った展延部を形成する工程と、前記セラミック素体の端面およびその近傍に前記展延部を被覆するように外部電極を形成する工程と、を有する。このため、中間体形成時や焼成時に金属線の端部に湾曲や屈曲等の変形を生じた場合であっても、スプリングバック等による素体の端面からの金属線端部の浮き上がりの発生が抑制される。このため、長さ寸法が安定したチップインダクタを提供することができる。
【００２１】
上記第４の課題解決手段による作用は次の通りである。すなわち、前記金属線として、束線、撚線、又は網線のいずれか一種を用いる。このため、前記金属線の端部に前記セラミック素体の端面に沿った、より平坦な展延部が形成されたチップインダクタを提供することができる。
【００２２】
上記第５の課題解決手段による作用は次の通りである。すなわち、セラミック成形金型内に両端を保持した状態に金属線を配置して、セラミック材料中に金属線が埋設された未焼成の中間体を準備する。このため、金属線の端部に屈曲等の変形が生じた場合であっても、スプリングバックによるセラミック素体の端面からの浮き上がりの発生を抑制することができる。
【００２３】
上記第６の課題解決手段による作用は次の通りである。すなわち、押切りカット刃により長さ方向の両端を切断してセラミック材料中に金属線が埋設された未焼成の中間体を準備する。このため、金属線の端部に湾曲等の変形が生じた場合であっても、スプリングバックによるセラミック素体端面からの浮きの発生を抑制することができる。
【００２４】
上記第７の課題解決手段による作用は次の通りである。すなわち、前記金属線の端部に前記セラミック素体の端面に沿った展延部を形成する工程が、セラミック素体の端面から突出する前記金属線の端部に複数の方向から複数回の衝打を行なうことを含む。このため、セラミック素体の端面位置における金属線の端部からセラミック素体の端面に沿って３６０度全方向に広がりを有する展延部を安定して形成することができる。
【００２５】
上記第８の課題解決手段による作用は次の通りである。すなわち、前記複数回の衝打は、剛体からなる曲面を前記金属線の端部に衝突させることを含む。このため、セラミック素体の端面位置における金属線の端部からセラミック素体の端面に沿って３６０度全方向に広がりを有する展延部を安定して形成することができる。
【００２６】
上記第９の課題解決手段による作用は次の通りである。すなわち、前記複数回の衝打は、前記セラミック素体を回転運動させながら行う。このため、セラミック素体の端面位置における金属線の端部からセラミック素体の端面に沿って３６０度全方向に広がりを有する展延部を安定して形成することができる。
【００２７】
上記第１０の課題解決手段による作用は次の通りである。すなわち、前記複数回の衝打は、前記セラミック素体の端面に突出する金属線の端部のみに対して行なう。このため、セラミック素体のカケや割れを防止しつつ前記展延部を効率よく形成することができる。
【００２８】
上記第１１の課題解決手段による作用は次の通りである。すなわち、前記複数回の衝打が、剛体からなる複数のボールと複数のセラミック素体とをバレル内に収容して撹拌するバレル処理により行なうので、同時に複数のセラミック素体の金属線の端部に前記セラミック素体の端面に沿った平坦な展延部を形成することができる。また、前記展延部の形成と同時にセラミック素体の角部にＲ付けすることができる。このため、未焼成の中間体を外周研磨する工程を省略もしくは簡略化してもよい。
【発明の効果】
【００２９】
本発明のチップインダクタによれば、前記金属線の端部を被覆する外部電極の突出が抑制される。このため、安定した長さ寸法を有するチップインダクタを提供することができる。また、本発明のチップインダクタの製造方法によれば、半田実装時に、安定した半田フィレットが形成される。これにより、半田実装後の外観検査を効率よく行なうことができる。本発明の上記目的とそれ以外の目的、構成特徴、作用効果は、以下の説明と添付図面によって明らかとなろう。
【発明を実施するための最良の形態】
【００３０】
以下、本発明のチップインダクタの第１の実施形態について、図１を参照して説明する。図１（ａ）は第１の実施形態のチップインダクタの内部構造を透視した側面図である。また、図１（ｂ）は、前記図１（ａ）のＢ−Ｂ線における部分縦断面図である。
【００３１】
図１に示すように、本実施形態のチップインダクタ１０は、直方体状のセラミック素体１３と、該セラミック素体１３内に埋設され端部１２ｅが前記セラミック素体１３の一対の端面１３ｅ，１３ｅに露出された金属線１２と、前記セラミック素体の一対の端面及びその近傍にそれぞれ形成され前記金属線１２の端部１２ｅを覆うように導電接続された外部電極１４、１４と、を有する。そして、該チップインダクタ１０は、前記金属線１２の端部１２ｅ，１２ｅに前記セラミック素体１３の端面１３ｅ，１３ｅに沿った平坦な展延部ＳＰが形成されている。
【００３２】
また、本実施形態のチップインダクタ１０は、前記展延部ＳＰが、セラミック素体１３の端面１３ｅ位置における金属線１２の端部１２ｅからセラミック素体１３の端面１３ｅに沿って３６０度全方向に広がりを有する。
【００３３】
次に、本発明のチップインダクタの製造方法の第１の実施形態について、図２〜図４を参照して説明する。図２は本発明チップインダクタの製造方法の第１の実施形態を示すフローチャートである。また、図３は、上記チップインダクタの製造方法の各ステップを示す断面図である。図４は、上記チップインダクタの製造方法の展延部を形成する工程の一例を示す概念図である。
【００３４】
図２に示すように、本実施形態のチップインダクタ１０の製造方法は、セラミック材料中に金属線を埋設して未焼成の中間体を準備する工程と、得られた中間体を焼結処理して両端面に前記金属線の端部が突出したセラミック素体を得る工程と、セラミック素体の端面に突出した金属線の端部を複数回衝打して前記金属線の端部に前記セラミック素体の端面に沿った展延部を形成する工程と、前記セラミック素体の端面およびその近傍に前記展延部を被覆するように外部電極を形成する工程と、を有する。
【００３５】
より具体的には、フェライト等のセラミック粉末とバインダとを含むセラミック原料を混合し、混練し、金属線とともに同時押出成形し、乾燥して図３（ａ）に示すように金属線１２が埋入された棒状に連続する中間体１１’を得る。次に、適当な長さに切断したのち、整列し、例えば図示省略した押切りカット刃等を用いて長さ方向の両端を切断して図３（ｂ）に示すように個片中間体１１を得る。次に、図３（ｃ）に示すように個片中間体１１の稜部や切断面のバリ等を外周研磨により除去した後、焼成して図３（ｄ）に示すように端面１３ｅから金属線１２の端部１２ｅが突出したセラミック素体１３を得る。次に、セラミック素体１３の端面１３ａから突出した金属線１２の端部１２ｅに、例えば図４に示す衝打装置を用いて複数回の衝打を行い、図３（ｅ）に示すように前記セラミック素体１３の端面１３ｅに沿った平坦な展延部ＳＰを形成する。衝打装置は、例えば、図４に示すように、セラミック素体１３を保持するステージＳＴと、該ステージＳＴ上に保持されたセラミック素体１３に対し進退自在に配置されたハンマーＢＡと、該ハンマーＢＡを往復動するアクチュエータＡＣと、該アクチュエータＡＣの往復動の向きを自在に調整可能な図示省略したアーム手段と、を備える。前記ステージＳＴは、例えば、モータＭ等の駆動源に接続され、セラミック素体１３を回転自在に保持する。該ステージＳＴ上に載置されたセラミック素体１３の端面１３ｅから突出する金属線１２の端部１２ｅに対向するように、アクチュエータＡＣが配置されている。該アクチュエータＡＣの先端には、アルミナ等の剛体からなる曲面を備えたハンマーＢＡが配置されている。前記アクチュエータＡＣは、図示省略したアーム手段等により、進退方向を任意の角度に調整することができる。前記ステージＳＴ上に図示省略した粘着手段等により保持されたセラミック素体は、例えば１００ｒｐｍの回転速度で回転駆動される。そして、前記セラミック素体の端面１３ｅから突出した金属線１２の端部１２ｅに、アルミナからなる曲面を備えたハンマーで、アームを用いてアクチュエータの進退方向を変えながら複数の方向から例えば３０００回の衝打を行なう。これにより、前記金属線１２の端部１２ｅに前記端面１３ｅに沿って平坦な展延部ＳＰが形成される。次に図３（ｆ）に示すように前記展延部ＳＰを被覆するように前記セラミック素体１３の端面１３ｅおよびその近傍に電極材料ペーストを塗布して外部電極１４を付設する。次に、前記外部電極ペーストを焼き付けて外部電極１４を形成したのち、前記外部電極１４上にＮｉメッキ、半田（Ｓｎ）メッキ等のメッキ膜１５を施して、図３（ｇ）に示すようにチップインダクタ１０などの電子部品が完成される。尚、上記チップインダクタの製造方法に用いる金属線１２として、束線、撚線、又は網線であることが好ましい。また、上記複数回衝打して展延部を形成する工程は、上記に限定するものではなく、例えば、図５や図６に示すように、種々の変更が可能である。例えば図５に示すように、前記ステージＳＴ上の回転軸から偏芯した位置に前記セラミック素体１３を保持するも
のであってもよい。これによれば、セラミック素体１３は、ステージＳＴ上で公転軌道上を回転運動する。これにより、前記展延部をより広範囲に形成することができる。また、例えば図６に示すように、ステージＳＴのセラミック素体１３を保持する上面が前記ステージＳＴの回転軸に対し斜めに配置されていてもよい。これによれば、前記セラミック素体１３の端面１３ｅの中心から３６０度方向により均一に展延部ＳＰを形成することができる。また、セラミック素体の破損につながるような大きな力を加えなくても容易に展延部を形成することができる。尚、上記複数回の衝打は、金属線の材質や太さ、形成しようとする展延部の大きさに応じて、回数や強さを調整することが好ましい。
【００３６】
（変形例）上記実施形態のチップインダクタの製造方法においては、前記セラミック材料中に金属線が埋設された未焼成の中間体を得る工程として押出し成形法を用いたが、本発明はこれに限定するものではない。例えば、セラミック成形金型内に両端を保持した状態に金属線を配置して、前記セラミック材料中に金属線が埋設された未焼成の中間体を準備するものであってもよい。
【００３７】
また、本発明のチップインダクタの製造方法においては、押切りカット刃により長さ方向の両端を切断して、前記セラミック材料中に金属線が埋設された未焼成の中間体を準備するものであってもよい。
【００３８】
また、本発明のチップインダクタの製造方法においては、前記金属線の端部に前記セラミック素体の端面に沿った展延部を形成する工程が、セラミック素体の端面から突出する金属線の端部に複数の方向から複数回の衝打を行なうことを含むことが好ましい。
【００３９】
また、本発明のチップインダクタの製造方法は、前記複数回の衝打が、剛体からなる曲面を上記金属線の端部に衝突させることを含むことが好ましい。前記剛体としては、例えばアルミナ等のセラミックやステンレス鋼等の金属であることが好ましい。
【００４０】
また、本発明のチップインダクタの製造方法は、前記複数回の衝打が、前記セラミック素体を回転運動させながら行うことが好ましい。
【００４１】
また、本実施形態のチップインダクタの製造方法は、前記複数回に衝打が、前記セラミック素体の端面に突出する金属線の端部のみに対して行なうものであることが好ましい。
【００４２】
また、上記複数回衝打して展延部を形成する工程は、図示省略するが、例えば遠心バレル装置のバレル内にセラミックや金属等の剛体からなる複数のボール（例えばアルミナボール）と複数のセラミック素体とを収容して撹拌するバレル処理により行なってもよい。
【００４３】
次に、本発明の好ましい実施形態について説明する。
上記セラミック材料としては、磁性体セラミック、絶縁体セラミック、誘電体セラミック等の中からチップインダクタの用途に応じて適宜選択して用いることができる。
磁性体セラミックとしては、Ｎｉ−Ｚｎフェライト、Ｎｉ−Ｃｕ−Ｚｎフェライト、Ｍｎ−Ｚｎフェライト等を用いることができる。絶縁体セラミックとしては、ガラスコンポジット材料、アルミナ、ムライト等を用いることができる。
【００４４】
上記金属線１２の材質としては、Ａｇ，Ａｇ−Ｐｄ，Ａｕ等の中から選択して用いることができる。
【００４５】
上記金属線１２の形態としては、単線であってもよいが、束線や撚り線、網線等がより好ましい。金属線の太さとしては、直線であってもよく、また、予め螺旋状に巻回された巻線タイプであってもよい。丸線の単線を用いる場合には例えば、直径２０μｍ〜４００μｍであることが好ましい。また、四角線や平角線を用いる場合には、例えば、前記丸線の断面積に相当する断面積を有するものであることが好ましい。また、束線や撚り線、網線等を用いる場合においても、断面積の合計が上記丸線の端面積に相当するものであることが好ましい。
【００４６】
上記未焼成の中間体１１’としては、例えばセラミック粉末とバインダとが混合されたセラミック材料から成形され、金属線を内挿するものであることが好ましい。
【００４７】
上記個片の中間体１１としては、例えば、上記未焼成の中間体１１’を押切りカット刃等を用いて長さ方向の両端を切断したものであることが好ましい。
【００４８】
上記焼結処理としては、前記セラミック材料が焼結される温度で焼成することによりセラミック素体の端面から前記金属線の端部が突出させることが好ましい。
【００４９】
上記複数の方向から複数回の衝打を行なう工程としては、例えば剛体からなる曲面を前記金属線の端部に衝突させることが好ましい。また、上記セラミック素体を回転運動させながら行なうことが好ましい。また、前記セラミック素体の端面に突出する金属線の端部のみに対して行なうことが好ましい。
【００５０】
上記金属線の端部の展延部としては、前記セラミック素体の端面位置における金属線の端部からセラミック素体の端面に沿って３６０度全方向に広がりを有することが好ましい。
【００５１】
上記外部電極としては、前記セラミック素体の一対の端面およびその近傍にそれぞれ、前記金属線の端部を覆うように形成されることが好ましい。
【００５２】
上記外部電極を形成する工程としては、例えば、Ａｇ等の導電性粉末とガラスフリットとを含有する電極材料ペーストを準備し、公知のディップ法等により前記セラミック素体の一対の端面に前記金属線の端部を覆うようにそれぞれ塗布したのち、焼き付けることが好ましい。また、上記外部電極を形成する工程としては、例えば、公知のスパッタ法等により前記セラミック素体の一対の端面に前記金属線の端部を覆うようにそれぞれＡｇ等の外部電極を被着することが好ましい。
【００５３】
また、上記剛体からなる曲面を前記金属線の端部に衝突させる工程は、例えば、エアシリンダー等のアクチュエータの先端に例えば直径約３ｍｍの略球状のアルミナ等からなるハンマーを取り付け、例えば前記アクチュエータを往復動させて前記ハンマーの先端の曲面を前記金属線の端部に衝突させるものであることが好ましい。
【００５４】
また、上記剛体からなる曲面を前記金属線の端部に衝突させる工程は、例えば、直径約３ｍｍの複数のアルミナボールと前記複数のセラミック素体と水とを遠心バレル装置のバレル内に収容し、例えば１００ｒｐｍで例えば１０分間撹拌するものであってもよい。
【００５５】
（実施例）次に、本実施形態のチップインダクタの実施例について、図１を参照しながら説明する。
【００５６】
図１に示すように、本実施形態のチップインダクタ１０は、長さ１．９ｍｍ、幅１．１５ｍｍ、高さ１．０ｍｍの直方体状のセラミック素体１３と、該セラミック素体１３内に埋設され端部１２ｅが前記セラミック素体１３の一対の端面１３ｅ，１３ｅに露出された金属線１２と、前記セラミック素体１３の一対の端面１３ｅ，１３ｅおよびその近傍にそれぞれ形成された外部電極１４と、を有する。前記金属線１２は、直径５０μｍのＡｇ線が８本束ねられた束線からなり、前記セラミック素体１３の焼成時に焼結一体化されている。そして、前記金属線１２の端部１２ｅに、前記セラミック素体１３の端面１３ｅ，１３ｅに沿った平坦な展延部ＳＰが形成されている。前記展延部ＳＰは、セラミック素体１３の端面１３ｅ位置における金属線１２の端部からセラミック素体１３の端面１３ｅに沿って３６０度全方向に広がりを有する。尚、前記金属線１２展延部ＳＰの厚さは例えば２５μｍである。また、前記金属線１２の端部１２ｅからの前記展延部ＳＰの張り出し寸法は、例えば、張り出しの大きいところで３００μｍ、張り出しの小さいところで５０μｍであった。
【００５７】
次に、図２及び図３を参照して、本実施形態のチップインダクタの製造方法の実施例について説明する。まず、金属線１２として、直径５０μｍのＡｇ線を８本束ねた束線を準備した。次に、Ｎｉ−Ｃｕ−Ｚｎ系フェライトを主成分とする原料粉末（平均粒径０．７μｍ）１００重量部に対し、グリセリン及びメチルセルロースを合計で８重量部を混合し、混練した後、押出し成形機により、前記金属線１２を埋設するように同時押出し成形して未焼成の中間体１１’を得た。得られた中間体を長さ３００ｍｍに一次切断したのち、整列させ、図示省略した押切りカット刃を用いて長さ方向の両端を二次切断して図３（ｂ）に示すように長さ２．５ｍｍの個片中間体１１を得た。次に、図３（ｃ）に示すように個片中間体１１の稜部や切断面のバリ等を砥粒の吹き付けにより除去した後、大気中５００℃で２時間脱バインダ処理し、大気中９００℃で２時間焼結処理して、図３（ｄ）に示すように一対の端面１３ｅ、１３ｅから金属線１２の端部１２ｅ、１２ｅがそれぞれ約１００μｍ突出したセラミック素体１３を５０個得た。次に、セラミック素体１３の長さ方向の各端面１３ｅから突出した金属線１２の端部１２ｅに、図４に示す衝打手段を用いてそれぞれ２０００回の衝打を行い、図1（ａ）及び図１（ｂ）に示すように前記セラミック素体１３の端面１３ｅに沿った平坦な展延部ＳＰを形成した。前記セラミック素体１３の長さ方向の端面１３ｅからの前記展延部ＳＰの突出寸法（厚み）は、いずれも２５μｍ±５μｍの範囲内にあり、５０個の各端面の平均値が２５μｍであった。次に図３（ｆ）に示すように前記展延部ＳＰを被覆するように前記セラミック素体１３の端面１３ｅおよびその近傍にＡｇ粉末を主成分とする電極材料ペーストを塗布し、焼付け処理して厚さ約５０μｍの外部電極１４を付設した。次に、前記外部電極１４上にＮｉメッキ、半田（Ｓｎ）メッキ等のメッキ膜１５を施して、図３（ｇ）に示すようにチップインダクタ１０を得た。得られたチップインダクタ１０は、プレスにより低背化処理した従来のものに比べて長さ寸法ばらつきが小さいものであった。
【００５８】
（実施例２）
次に、本発明のチップインダクタの製造方法の第２の実施例について説明する。
まず、（１）Ｎｉ−Ｃｕ−Ｚｎ系フェライトを主成分とする原料粉末と、パラフィンワックスを主成分とするバインダ（結合材）を原料粉末重量に対して５０．０ｖｏｌ％と、ポリエチレン系可塑剤を原料粉末重量に対して２５ｖｏｌ％を加熱混練させ、ペレット化し、コンパウンドを作製した。
【００５９】
次に、（２）セラミック成形金型内に、両端を該金型の側壁に保持した状態にＡｇからなる長尺の金属線（直径１００μｍの単線）を配置し、前記で得られたコンパウンドを前記プランジャー内に注入して射出成形を行い、軸心部に金属線が埋設された長尺の未焼成の中間体を形成した。
【００６０】
次に、（３）前記で得られた未焼成の中間体を押切りカット刃を用いてチップ素体の単位長さ（２．６ｍｍ）に長さ方向の両端を切断し、得られた個片中間体をバレル処理により外周研磨した。前記個片中間体の端面には、金属線の端面が露出していた。また、個片中間体の端面と金属線の端面とは同一面上に位置していた。
【００６１】
次に、（４）上記で得られた個片中間体を大気中で４００℃まで４８時間かけて脱脂した後、９００℃で２時間保持して焼結させ、直方体状のセラミック素体を得た。該セラミック素体の内部には、金属線が埋設されるとともに、該セラミック素体の一対の端面には前記金属線の端部が突出するように露出していた。
【００６２】
次に、(５)上記で得られたセラミック素体の端面から突出された金属線の端部に、前記と同様に図４に示す衝打装置を用いて、展延部ＳＰを形成した。
【００６３】
次に、（６）上記で得られたセラミック素体の端面およびその近傍にそれぞれ前記金属線の端部を覆うようにＡｇ粉末を主成分とする電極材料ペーストを塗布し、６５０℃で焼付けして外部電極を形成した。
【００６４】
次に、（７）上記外部電極の上に、Ｎｉメッキ、Ｓｎメッキを順次形成してチップインダクタを完成させた。得られたチップインダクタは、プレスにより低背化処理した従来のものに比べて長さ寸法ばらつきが小さいものであった。
【００６５】
（変形例）
本発明は前記実施形態に限定するものではなく、その要旨の範囲内で種々に変更することができる。例えば、前記セラミック素体中に埋設される金属線は、直線に限定するものではなく、例えば、螺旋状に巻回されていてもよい。このようにすれば、金属線２のインダクタンスが大きくなるので、大きなインダクタンス値を有するインダクタを得ることができる。また、セラミック素体はセラミックのスラリーを成形して製作する方法の他に、セラミックの粉体を成形してそれを焼成することにより製作することもできる。
【００６６】
また、未焼成の中間体の成形法としては、上記押出し成形法、上記射出成形法のほかに、湿式プレス成形法、乾式プレス成形法、鋳込み成形法、ゲルキャスティング法、樹脂硬化法等の方法を採用することができる。
【産業上の利用可能性】
【００６７】
本発明によれば、携帯型の電子機器や薄型の電子機器等に用いられるチップインダクタに好適である。
【図面の簡単な説明】
【００６８】
【図１】本発明のチップインダクタの第１の実施形態の内部構造を透視した側面図および部分断面図である。
【図２】本発明のチップインダクタの製造方法の第１の実施形態を示すフローチャートである。
【図３】上記第１の実施形態のチップインダクタの製造方法の各ステップを示す断面図である。
【図４】上記第１の実施形態のチップインダクタの製造方法の展延部を形成する工程の一例を示す概念図である。
【図５】上記第１の実施形態のチップインダクタの製造方法の展延部を形成する工程の変形例を示す概念図である。
【図６】上記第１の実施形態のチップインダクタの製造方法の展延部を形成する工程の変形例を示す概念図である。
【図７】背景技術のチップインダクタの一例を示す側面図および部分断面図である。
【図８】背景技術のチップインダクタの製造方法の一例を示すフローチャートである。
【図９】上記背景技術のチップインダクタの製造方法の各ステップを示す断面図である。
【符号の説明】
【００６９】
１０：チップインダクタ１１’：中間体１１：個片中間体１２：金属線１２ｅ：端部１３：セラミック素体１３ｅ：端面１４：外部電極１５：メッキ層ＡＣ：アクチュエータＢＡ：ハンマーＭ：モータＳＰ：展延部ＳＴ：ステージ 
【図１】
2009231656.tif 000003
【図２】
2009231656.tif 000004
【図３】
2009231656.tif 000005
【図４】
2009231656.tif 000006
【図５】
2009231656.tif 000007
【図６】
2009231656.tif 000008
【図７】
2009231656.tif 000009
【図８】
2009231656.tif 000010
【図９】
2009231656.tif 000011